(57)【要約】  重合体配合物およびそれらの製造方法がここに記述されている。重合体配合物は一般的には単一部位遷移金属触媒で製造されたポリプロピレン、単一部位遷移金属触媒で製造されたポリエチレンおよびポリエチレン適合性核生成剤を包含する。【特許請求の範囲】
【請求項１】
単一部位遷移金属触媒で製造されたポリプロピレン、
単一部位遷移金属触媒で製造されたポリエチレン、および
ポリエチレン適合性核生成剤
を含んでなる重合体配合物。
【請求項２】
ポリエチレン適合性核生成剤を単一部位遷移金属触媒で製造されたポリプロピレンおよび単一部位遷移金属触媒で製造されたポリエチレンと配合して核生成剤の不存在下における同一配合物より改良された適合性を示す配合物を製造することを含んでなるポリプロピレンおよびポリエチレンの配合物を適合化する方法であって、改良された適合性が核生成剤の不存在下における同一配合物よりヘイズにおける少なくとも２０％の減少により示される方法。
【請求項３】
単一部位遷移金属触媒で製造されたポリプロピレンがランダム共重合体を含んでなる、請求項１の配合物。
【請求項４】
ランダム共重合体が２０重量％より少ないポリエチレンを含んでなる、請求項３の配合物。
【請求項５】
ランダム共重合体が１０重量％より少ないポリエチレンを含んでなる、請求項３の配合物。
【請求項６】
配合物が少なくとも約６０重量％のポリエチレンおよび約４０重量％より少ないポリプロピレンを含んでなる、請求項１の配合物。
【請求項７】
配合物が少なくとも約７０重量％のポリエチレンおよび約３０重量％より少ないポリプロピレンを含んでなる、請求項１の配合物。
【請求項８】
配合物が少なくとも約８０重量％のポリエチレンおよび約２０重量％より少ないポリプロピレンを含んでなる、請求項１の配合物。
【請求項９】
配合物が核生成剤の不存在下における同一配合物よりヘイズにおける少なくとも２０％の減少を示す、請求項１の配合物。
【請求項１０】
配合物が核生成剤の不存在下における同一配合物よりヘイズにおける少なくとも３０％の減少を示す、請求項１の配合物。
【請求項１１】
配合物が核生成剤の不存在下における同一配合物よりヘイズにおける少なくとも４０％の減少を示す、請求項１の配合物。
【請求項１２】
配合物がポリエチレンのヘイズ値の約３０％以内であるヘイズを示す、請求項１の配合物。
【請求項１３】
配合物がポリエチレンのヘイズ値の約２０％以内であるヘイズを示す、請求項１の配合物。
【請求項１４】
配合物がポリエチレンのヘイズ値の約１０％以内であるヘイズを示す、請求項１の配合物。
【請求項１５】
配合物が異相性である、請求項１の配合物。
【請求項１６】
単一部位遷移金属触媒の少なくとも１種がメタロセン触媒を含んでなる、請求項１の配合物。
【発明の詳細な説明】
【技術分野】
【０００１】
分野
本発明の態様は一般的には非適合性重合体の配合物に関する。具体的には、態様は改良された性質を有するポリプロピレンおよびポリエチレンの配合物に関する。
【背景技術】
【０００２】
背景
同一相性重合体の核生成は一般的には重合体の光学的性質、例えば改良されたヘイズおよび透明度、を改良する。しかしながら、異相性重合体の核生成はそのような光学的性質を一般的には改良しなかった。
【発明の概要】
【発明が解決しようとする課題】
【０００３】
従って、改良された光学的性質を示す方法および異相性重量体を開発することが望まれる。
【課題を解決するための手段】
【０００４】
要旨
本発明の態様は重合体配合物を包含する。重合体配合物は一般的には単一部位遷移金属触媒で製造されたポリプロピレン、単一部位遷移金属触媒で製造されたポリエチレンおよびポリエチレン適合性核生成剤を包含する。１つもしくはそれ以上の態様はポリプロピレンおよびポリエチレンの配合物を適合化する方法を包含する。この方法は一般的にはポリエチレン適合性核生成剤を単一部位遷移金属触媒で製造されたポリプロピレンおよび単一部位遷移金属触媒で製造されたポリエチレンと配合して核生成剤の不存在下における同一配合物より改良された適合性を示す配合物を製造することを含んでなり、改良された適合性は核生成剤の不存在下における同一配合物よりヘイズにおける少なくとも２０％の減少により示される。
【０００５】
１つもしくはそれ以上の態様では（いずれかの他の態様と組み合わされて）、単一部位遷移金属触媒で製造されたポリプロピレンはランダム共重合体を包含する。
【０００６】
１つもしくはそれ以上の態様では（いずれかの他の態様と組み合わされて）、ランダム共重合体は２０重量％より少ないポリエチレンを包含する。
【０００７】
１つもしくはそれ以上の態様では（いずれかの他の態様と組み合わされて）、ランダム共重合体は１０重量％より少ないポリエチレンを包含する。
【０００８】
１つもしくはそれ以上の態様では（いずれかの他の態様と組み合わされて）、配合物は少なくとも約６０重量％のポリエチレンおよび約４０重量％より少ないポリプロピレンを包含する。
【０００９】
１つもしくはそれ以上の態様では（いずれかの他の態様と組み合わされて）、配合物は少なくとも約７０重量％のポリエチレンおよび約３０重量％より少ないポリプロピレンを包含する。
【００１０】
１つもしくはそれ以上の態様では（いずれかの他の態様と組み合わされて）、配合物は少なくとも約８０重量％のポリエチレンおよび約２０重量％より少ないポリプロピレンを
包含する。
【００１１】
１つもしくはそれ以上の態様では（いずれかの他の態様と組み合わされて）、配合物は核生成剤の不存在下における同一配合物よりヘイズにおける少なくとも２０％の減少を示す。
【００１２】
１つもしくはそれ以上の態様では（いずれかの他の態様と組み合わされて）、配合物は核生成剤の不存在下における同一配合物よりヘイズにおける少なくとも３０％の減少を示す。
【００１３】
１つもしくはそれ以上の態様では（いずれかの他の態様と組み合わされて）、配合物は核生成剤の不存在下における同一配合物よりヘイズにおける少なくとも４０％の減少を示す。
【００１４】
１つもしくはそれ以上の態様では（いずれかの他の態様と組み合わされて）、配合物はポリエチレンのヘイズ値の約３０％以内であるヘイズを示す。
【００１５】
１つもしくはそれ以上の態様では（いずれかの他の態様と組み合わされて）、配合物はポリエチレンのヘイズ値の約２０％以内であるヘイズを示す。
【００１６】
１つもしくはそれ以上の態様では（いずれかの他の態様と組み合わされて）、配合物はポリエチレンのヘイズ値の約１０％以内であるヘイズを示す。
【００１７】
１つもしくはそれ以上の態様では（いずれかの他の態様と組み合わされて）、配合物は異相性である。
【００１８】
１つもしくはそれ以上の態様では（いずれかの他の態様と組み合わされて）、単一部位遷移金属触媒の少なくとも１種はメタロセン触媒を含んでなる。
【００１９】
詳細な記述
定義の提示
詳細な記述が次に提供されるであろう。添付された請求項の各々は別個の発明であり、それは侵害目的のためには請求項で特定された種々の要素または制限の同等物を包含するとして認識される。前後関係により、以下の「発明」への全ての言及はある場合にはある種の特定態様だけをさす。他の場合には、「発明」への言及は請求項の全てである必要はないが１つもしくはそれ以上に列挙された主題をさすであろう。発明の各々は次に特定の態様を包含する以下のさらに詳細な変法および例に記述されるであろうが、発明はこの特許の情報が入手可能な情報および技術と組み合わされる時に当業者が発明を実施しそして使用しうるこれらの態様、変法または例に限定されるものではない。
【誤訳訂正書】
【提出日】平成24年7月19日(2012.7.19)
【誤訳訂正１】
【訂正対象書類名】明細書
【訂正対象項目名】全文
【訂正方法】変更
【訂正の内容】
【発明の詳細な説明】
【技術分野】
【０００１】
分野
本発明の態様は一般的には非適合性重合体の配合物に関する。具体的には、態様は改良された性質を有するポリプロピレンおよびポリエチレンの配合物に関する。
【背景技術】
【０００２】
背景
同一相性重合体の核生成は一般的には重合体の光学的性質、例えば改良されたヘイズおよび透明度、を改良する。しかしながら、異相性重合体の核生成はそのような光学的性質を一般的には改良しなかった。
【発明の概要】
【発明が解決しようとする課題】
【０００３】
従って、改良された光学的性質を示す方法および異相性重量体を開発することが望まれる。
【課題を解決するための手段】
【０００４】
要旨
本発明の態様は重合体配合物を包含する。重合体配合物は一般的には単一部位遷移金属触媒で製造されたポリプロピレン、単一部位遷移金属触媒で製造されたポリエチレンおよびポリエチレン適合性核生成剤を包含する。１つもしくはそれ以上の態様はポリプロピレンおよびポリエチレンの配合物を適合化する方法を包含する。この方法は一般的にはポリエチレン適合性核生成剤を単一部位遷移金属触媒で製造されたポリプロピレンおよび単一部位遷移金属触媒で製造されたポリエチレンと配合して核生成剤の不存在下における同一配合物より改良された適合性を示す配合物を製造することを含んでなり、改良された適合性は核生成剤の不存在下における同一配合物よりヘイズにおける少なくとも２０％の減少
により示される。
【０００５】
１つもしくはそれ以上の態様では（いずれかの他の態様と組み合わされて）、単一部位遷移金属触媒で製造されたポリプロピレンはランダム共重合体を包含する。
【０００６】
１つもしくはそれ以上の態様では（いずれかの他の態様と組み合わされて）、ランダム共重合体は２０重量％より少ないポリエチレンを包含する。
【０００７】
１つもしくはそれ以上の態様では（いずれかの他の態様と組み合わされて）、ランダム共重合体は１０重量％より少ないポリエチレンを包含する。
【０００８】
１つもしくはそれ以上の態様では（いずれかの他の態様と組み合わされて）、配合物は少なくとも約６０重量％のポリエチレンおよび約４０重量％より少ないポリプロピレンを包含する。
【０００９】
１つもしくはそれ以上の態様では（いずれかの他の態様と組み合わされて）、配合物は少なくとも約７０重量％のポリエチレンおよび約３０重量％より少ないポリプロピレンを包含する。
【００１０】
１つもしくはそれ以上の態様では（いずれかの他の態様と組み合わされて）、配合物は少なくとも約８０重量％のポリエチレンおよび約２０重量％より少ないポリプロピレンを包含する。
【００１１】
１つもしくはそれ以上の態様では（いずれかの他の態様と組み合わされて）、配合物は核生成剤の不存在下における同一配合物よりヘイズにおける少なくとも２０％の減少を示す。
【００１２】
１つもしくはそれ以上の態様では（いずれかの他の態様と組み合わされて）、配合物は核生成剤の不存在下における同一配合物よりヘイズにおける少なくとも３０％の減少を示す。
【００１３】
１つもしくはそれ以上の態様では（いずれかの他の態様と組み合わされて）、配合物は核生成剤の不存在下における同一配合物よりヘイズにおける少なくとも４０％の減少を示す。
【００１４】
１つもしくはそれ以上の態様では（いずれかの他の態様と組み合わされて）、配合物はポリエチレンのヘイズ値の約３０％以内であるヘイズを示す。
【００１５】
１つもしくはそれ以上の態様では（いずれかの他の態様と組み合わされて）、配合物はポリエチレンのヘイズ値の約２０％以内であるヘイズを示す。
【００１６】
１つもしくはそれ以上の態様では（いずれかの他の態様と組み合わされて）、配合物はポリエチレンのヘイズ値の約１０％以内であるヘイズを示す。
【００１７】
１つもしくはそれ以上の態様では（いずれかの他の態様と組み合わされて）、配合物は異相性である。
【００１８】
１つもしくはそれ以上の態様では（いずれかの他の態様と組み合わされて）、単一部位遷移金属触媒の少なくとも１種はメタロセン触媒を含んでなる。
【００１９】
詳細な記述
定義の提示
詳細な記述が次に提供されるであろう。添付された請求項の各々は別個の発明であり、それは侵害目的のためには請求項で特定された種々の要素または制限の同等物を包含するとして認識される。前後関係により、以下の「発明」への全ての言及はある場合にはある種の特定態様だけをさす。他の場合には、「発明」への言及は請求項の全てである必要はないが１つもしくはそれ以上に列挙された主題をさすであろう。発明の各々は次に特定の態様を包含する以下のさらに詳細な変法および例に記述されるであろうが、発明はこの特許の情報が入手可能な情報および技術と組み合わされる時に当業者が発明を実施しそして使用しうるこれらの態様、変法または例に限定されるものではない。
【００２０】
ここで使用される際の種々の用語は以下に示される。請求項で使用される用語が以下で定義されていない程度までは、関与する技術における専門家が出願時点において刊行された文献および発行された特許において提示した最も広い定義が与えられるべきである。さらに、断らない限り、ここに記述された全ての化合物は置換されていてもまたは置換されていなくてもよくそして化合物のリストはそれらの誘導体を包含する。
【００２１】
さらに、種々の範囲および／または数値限度は以下で特記されうる。断らない限り、終点は互換可能であると意図されることを認識すべきである。さらに、いずれかの範囲は特記された範囲または限度内に入る同様な程度の反復範囲を包含する。
【００２２】
触媒系
オレフィン単量体を重合するために有用な触媒系はいずれかの適当な触媒系を包含する。例えば、触媒系はクロムをベースとする触媒系、チーグラー−ナッタ触媒系、メタロセン触媒系を包含する単一部位遷移金属触媒系、またはそれらの組み合わせを例えば包含しうる。触媒はその後の重合用に活性化することができそして担体物質と組み合わせてもよくまたはしなくてもよい。そのような触媒系の簡単な論議は以下に包含されるが、本発明の範囲をそのような触媒に何ら限定する意図はない。
【００２３】
例えば、チーグラー−ナッタ触媒系は一般的には、例えば、金属成分（例えば、触媒）と１種もしくはそれ以上の追加成分、例えば触媒担体、共触媒および／または１種もしくはそれ以上の電子供与体、との組み合わせから製造される。
【００２４】
本発明の１つもしくはそれ以上の態様は、アルキルマグネシウム化合物をアルコールと接触させてマグネシウムジアルコキシド化合物を製造しそしてマグネシウムジアルコキシド化合物を引き続きさらに強い塩素化剤と接触させることにより一般的に製造されるチーグラー−ナッタ触媒を包含する。（例えば、引用することにより本発明の内容となる米国特許第６，７３４，１３４号明細書および米国特許第６，１７４，９７１号明細書を参照のこと）。
【００２５】
メタロセン触媒は一般的には遷移金属とπ結合により配位されている１個もしくはそれ以上のシクロペンタジエニル（Ｃｐ）基（これらは置換されていてもまたは置換されていなくてもよく、各置換は同一もしくは異なる）と一体化している配位化合物により特徴づけられうる。Ｃｐ上の置換基は例えば線状、分子鎖状または環式のヒドロカルビル基でありうる。環式のヒドロカルビル基は例えばインデニル、アズレニルおよびフルオレニル基を包含する別の隣接する環をさらに形成しうる。これらの隣接する環構造は例えばＣ１〜Ｃ２０ヒドロカルビル基の如きヒドロカルビル基により置換されていてもまたは置換されていなくてもよい。
【００２６】
１つもしくはそれ以上の態様では、使用される触媒系は単一部位遷移金属触媒を包含す
る。１つもしくはそれ以上の具体的な態様では、触媒系はメタロセン触媒系を包含する。
【００２７】
重合方法
ここの他の部分で示されているように、触媒系を使用してポリオレフィン組成物を製造することができる。上記の通りにしておよび／または当業者に既知であるようにして触媒系が製造されたら、その組成物を用いて種々の方法を実施しうる。重合方法で使用される装置、工程条件、反応物、添加剤および他の物質は指定された方法において、製造される重合体の所望する組成および性質によって、変動するであろう。そのような方法は溶液相、気体相、スラリー相、塊状相、高圧方法またはそれらの組み合わせを例えば包含しうる。（引用することにより本発明の内容となる米国特許第５，５２５，６７８号明細書、米国特許第６，４２０，５８０号明細書、米国特許第６，３８０，３２８号明細書、米国特許第６，３５９，０７２号明細書、米国特許第６，３４６，５８６号明細書、米国特許第６，３４０，７３０号明細書、米国特許第６，３３９，１３４号明細書、米国特許第６，３００，４３６号明細書、米国特許第６，２７４，６８４号明細書、米国特許第６，２７１，３２３号明細書、米国特許第６，２４８，８４５号明細書、米国特許第６，２４５，８６８号明細書、米国特許第６，２４５，７０５号明細書、米国特許第６，２４２，５４５号明細書、米国特許第６，２１１，１０５号明細書、米国特許第６，２０７，６０６号明細書、米国特許第６，１８０，７３５号明細書および米国特許第６，１４７，１７３号明細書を参照のこと）。
【００２８】
ある種の態様では、上記の方法は一般的には１種もしくはそれ以上のオレフィン単量体を重合して重合体を製造することを包含する。オレフィン重合体はＣ２〜Ｃ３０オレフィン単量体、またはＣ２〜Ｃ１２オレフィン単量体（例えば、エチレン、プロピレン、ブテン、ペンテン、メチルペンテン、ヘキセン、オクテンおよびデセン）を例えば包含しうる。単量体はオレフィン系不飽和単量体、Ｃ４〜Ｃ１８ジオレフィン類、共役または非共役ジエン類、ポリエン類、ビニル単量体および環式オレフィン類を例えば包含しうる。他の単量体の非限定例はノルボルネン、ノボルナジエン、イソブチレン、イソプレン、ビニルベンゾシクロブタン、スチレン、アルキル置換されたスチレン、エチリデンノルボルネン、ジシクロペンタジエンおよびシクロペンテンを例えば包含しうる。製造される重合体はホモ重合体、共重合体または三元共重合体を例えば包含しうる。
【００２９】
溶液方法の例は引用することにより本発明の内容となる米国特許第４，２７１，０６０号明細書、米国特許第５，００１，２０５号明細書、米国特許第５，２３６，９９８号明細書および米国特許第５，５８９，５５５号明細書に記述されている。
【００３０】
気相重合方法の一例は連続的循環システムを包含しており、そこでは循環気体流（そうでなければ再循環流または流動化媒体としても知られる）が反応器内で重合熱により加熱される。反応器外部の冷却システムにより循環の別部分において循環気体流から熱を除く。１種もしくはそれ以上の単量体を含有する循環気体流は流動床を通して触媒の存在下で反応条件下で連続的に循環させうる。循環気体流は一般的には流動床から除去されそして反応器に逆に再循環される。同時に、重合体生成物は反応器から除去されそして新しい単量体を加えて重合された単量体を置換することができる。気相方法における反応器圧力は約１００ｐｓｉｇ〜約５００ｐｓｉｇ、または約２００ｐｓｉｇ〜約４００ｐｓｉｇまたは約２５０ｐｓｉｇ〜約３５０ｐｓｉｇに例えば変動しうる。気相方法における反応器温度は約３０℃〜約１２０℃、または約６０℃〜約１１５℃、または約７０℃〜約１１０℃または約７０℃〜約９５℃に例えば変動しうる。（引用することにより本発明の内容となる米国特許第４，５４３，３９９号明細書、米国特許第４，５８８，７９０号明細書、米国特許第５，０２８，６７０号明細書、米国特許第５，３１７，０３６号明細書、米国特許第５，３５２，７４９号明細書、米国特許第５，４０５，９２２号明細書、米国特許第５，４３６，３０４号明細書、米国特許第５，４５６，４７１号明細書、米国特許第５，４６２，９９９号明細書、米国特許第５，６１６，６６１号明細書、米国特許第５，６２７，２４２号明細書、米国特許第５，６６５，８１８号明細書、米国特許第５，６７７，３７５号明細書および米国特許第５，６６８，２２８号明細書を参照のこと）。
【００３１】
スラリー相方法は一般的には、固体粒状重合体の液体重合媒体中懸濁液を製造し、それに単量体および場合により水素を触媒と共に加えることを包含する。懸濁液（希釈剤を包含しうる）を反応器から間欠的にまたは連続的に除去することができ、揮発性成分を重合体から分離しそして、場合により蒸留後に、反応器に再循環させることができる。重合媒体中で使用される液化希釈剤はＣ３〜Ｃ７アルカン（例えば、ヘキサンまたはイソブタン）を例えば包含しうる。使用される媒体は一般的には重合条件下で液体でありそして比較的不活性である。塊状相方法では液体媒体が反応物（例えば、単量体）でもあること以外は、塊状相方法はスラリー方法のものと同様である。しかしながら、方法は塊状方法、スラリー方法または塊状スラリー方法で例えばありうる。
【００３２】
具体的な態様では、スラリー方法または塊状方法は１個もしくはそれ以上のループ反応器の中で連続的に実施しうる。スラリー状または乾燥自由流動性粉末状の触媒を反応器ループに定期的に注入することができ、ループ自体を成長しつつある重合体粒子の希釈剤中の循環スラリーで例えば充填することができる。場合により、例えば生ずる重合体の分子量調節のために、水素をこの方法に加えることができる。ループ反応器は約２７バール〜約５０バールまたは約３５バール〜約４５バールの圧力および約３８℃〜約１２１℃の温度に例えば維持できる。反応熱をループ壁を通して当業者に既知であるいずれかの方法により、例えば二重被覆パイプまたは熱交換器により、例えば除くことができる。
【００３３】
或いは、他のタイプの重合方法、例えば直列、並列またはそれらの組み合わせ、の撹拌反応器、を使用することができる。反応器からの除去時に、重合体をさらなる処理、例えば添加剤の添加および／または押し出し、のために重合体回収システムに例えば送ることができる。
【００３４】
反応器からの除去時に、重合体をさらなる処理、例えば添加剤の添加および／または押し出し、のために重合体回収システムに送ることができる。
【００３５】
本発明の態様は一般的には非適合性重合体を互いに配合して重合体配合物を製造することを包含する。ここで使用される際には、用語「非適合性重合体」は共結晶化して単一の結晶相を形成してそれにより異相性重合体を生成しえない重合体（すなわち、同一相性重合体）をさす。例えば、１つもしくはそれ以上の態様では、非適合性重合体はプロピレンベース重合体およびエチレンベース重合体を包含する。
【００３６】
本発明の態様は重合体配合物と改質剤との接触（すなわち、改質）を包含し、それは重合体回収システム中でまたは他の当業者に既知の方法で起きうる。ここで使用される際には、用語「改質剤」は液体重合体から半結晶性重合体への相変化（結晶化速度により測定される）を有効に促進させる添加剤をさしそして核生成剤、透明化剤およびそれらの組み合わせを包含しうる。
【００３７】
同一相性重合体の核生成は一般的には重合体の光学的な性質、例えば改良されたヘイズおよび透明度、を改良する。対照的に、異相性重合体の核生成は一般的にはそのような光学的性質を改良しなかった。
【００３８】
しかしながら、本発明の態様はポリエチレン適合性核生成剤を改質剤として使用する。ここで使用される際には、用語「ポリエチレン適合性核生成剤」はエチレンベース重合体中の相変化を促進させうる改質剤をさす。予期せぬことに、ポリエチレン適合性核生成剤
により重合体配合物は有意に改良された光学的性質を示す。例えば、重合体配合物はポリエチレン適合性核生成剤の不存在下における同一重合体より少なくとも約２０％、または少なくとも約３０％またはすなわち約４０％のヘイズにおける低下を予期せぬことに示す。さらに、重合体配合物はプロピレンベース重合体の存在しない（すなわち、配合物でない）エチレンベース重合体より少なくとも約３０％、または少なくとも約２０％またはすなわち約１０％のヘイズにおける低下も示す。
【００３９】
核生成剤は当業者に既知であるいずれかのポリエチレン適合性核生成剤を包含しうる。例えば、ポリエチレン適合性核生成剤の非限定例は安息香酸ナトリウム、タルク、燐酸塩類、珪酸金属水和物、ジベンジリデンソルビトールの有機誘導体、ソルビトールアセタール類、有機燐酸塩類およびそれらの組み合わせを包含するカルボン酸塩類を包含する。１つの態様では、ポリエチレン適合性核生成剤はアムファイン・ケミカル(Amfine Chemical)から市販されているNa-11およびNa-21、ミリケン・ケミカル(Milliken Chemical)から市販されているHyperform HPN-68、HPN-20E、Millad 3988およびMillad 3940から選択される。
【００４０】
改質剤は重合体配合物と重合体の相変化を促進させるのに充分な濃度で配合される。１つもしくはそれ以上の態様では、改質剤は重合体の重量当たり、例えば、約５〜約３０００ｐｐｍ、または約５０ｐｐｍ〜約１５００ｐｐｍ、または約１００ｐｐｍ〜約１０００ｐｐｍの濃度で使用できる。
【００４１】
改質剤は重合体配合物と当業者に既知であるいずれかの方法で配合することができる。例えば、本発明の１つもしくはそれ以上の態様はプロピレンベース重合体との接触前のエチレンベース重合体と改質剤との溶融配合を包含する。他の態様では改質剤はエチレンベース重合体との接触前にプロピレンベース重合体と接触し、そしてさらに他の態様ではエチレンベース重合体は改質前にプロピレンベース重合体と接触する。
【００４２】
さらに、改質剤は重合体との配合前に「マスターバッチ」に製造（例えば、上記の重合体と同一もしくは相異なるいずれかの、マスターバッチ重合体の濃度と組み合わせ）しうることが予想される。或いは、改質剤を「未希釈で」（例えば、他の化学物質と組み合わせずに）重合体と配合することも予想される。
【００４３】
重合体生成物
以上で論じられたように、重合体配合物は一般的にはプロピレンベース重合体およびエチレンベース重合体を包含する。１つもしくはそれ以上の態様では、プロピレンベース重合体、エチレンベース重合体またはそれらの組み合わせは単一部位遷移金属触媒により製造される。例えば、プロピレンベース重合体、エチレンベース重合体またはそれらの組み合わせはメタロセン触媒により製造されうる。断らない限り、全ての試験方法は出願時の最新方法である。
【００４４】
ここで使用される際には、用語「エチレンベース」は用語「エチレン重合体」または「ポリエチレン」と互換的に使用されそして重合体の合計重量に関して例えば少なくとも約５０重量％、または少なくとも約７０重量％、または少なくとも約７５重量％、または少なくとも約８０重量％、または少なくとも約８５重量％または少なくとも約９０重量％のポリエチレンを有する重合体をさす。
【００４５】
ここで使用される際には、用語「プロピレンベース」は用語「プロピレン重合体」または「ポリプロピレン」と互換的に使用されそして重合体の合計重量に関して例えば少なくとも約５０重量％、または少なくとも約７０重量％、または少なくとも約７５重量％、または少なくとも約８０重量％、または少なくとも約８５重量％または少なくとも約９０重
量％のポリプロピレンを有する重合体をさす。
【００４６】
重合体配合物は少なくとも約５０重量％、または少なくとも約６０重量％、または少なくとも約７０重量％または少なくとも約８０重量％のポリエチレンを包含しうる。
【００４７】
１つもしくはそれ以上の態様では、重合体配合物は少なくとも約５０重量％、または少なくとも約４０重量％、または少なくとも約３０重量％または少なくとも約２０重量％のポリプロピレンを包含する。
【００４８】
エチレンベース重合体は狭い分子量分布（Ｍｗ／Ｍｎ）を有しうる。ここで使用される際には、用語「狭い分子量分布」は例えば約１．５〜約８、または約２．０〜約７．５または約２．０〜約６．０の分子量分布を有する重合体をさす。
【００４９】
エチレンベース重合体は例えば約０．８６ｇ／ｃｃ〜約０．９８ｇ／ｃｃ、または約０．８８ｇ／ｃｃ〜約０．９７ｇ／ｃｃ、または約０．９０ｇ／ｃｃ〜約０．９６５ｇ／ｃｃまたは約０．９１ｇ／ｃｃ〜約０．９５ｇ／ｃｃの密度（ASTM D-792により測定される）を有しうる。
【００５０】
１つもしくはそれ以上の態様では、エチレンベース重合体は例えば約０．０１ｄｇ／分〜約１００ｄｇ／分、または約０．０１ｄｇ／分〜約２５ｄｇ／分、または約０．０３ｄｇ／分〜約１５ｄｇ／分または約０．０５ｄｇ／分〜約１０ｄｇ／分のメルトインドックス（ＭＩ２）（ASTM D-1238により測定される）を有しうる。
【００５１】
１つもしくはそれ以上の態様では、エチレンベース重合体は低密度ポリエチレンを包含する。１つもしくはそれ以上の態様では、エチレンベース重合体は線状の低密度ポリエチレンを包含する。他の態様では、エチレンベース重合体は中密度ポリエチレンを包含する。ここで使用される際には、用語「中密度ポリエチレン」は例えば約０．９２ｇ／ｃｃ〜約０．９４ｇ／ｃｃまたは約０．９２６ｇ／ｃｃ〜約０．９４ｇ／ｃｃの密度を有するエチレンベース重合体をさす。
【００５２】
１つもしくはそれ以上の態様では、エチレンベース重合体は高密度ポリエチレンを包含する。ここで使用される際には、用語「高密度ポリエチレン」は例えば約０．９４ｇ／ｃｃ〜約０．９７ｇ／ｃｃの密度を有するエチレンベース重合体をさす。
【００５３】
プロピレンベース重合体は例えば約１．０〜約２０、または約１．５〜約１５または約２〜約１２の分子量分布（Ｍｎ／Ｍｗ）を有しうる。
【００５４】
プロピレンベース重合体は少なくとも約１１０℃、または例えば約１１５℃〜約１７５℃、の融点（Ｔｍ）（ＤＳＣにより測定される）を有しうる。
【００５５】
プロピレンベース重合体は例えば約１５重量％もしくはそれ以下の、または約１２重量％もしくは１２以下の、または約１０重量％もしくはそれ以下の、または約６重量％もしくはそれ以下の、または約５重量％もしくはそれ以下のまたは約４重量％もしくはそれ以下のキシレン可溶性物質（ＸＳ）を包含しうる（ASTM D5492-06により測定される）。
【００５６】
プロピレンベース重合体は例えば約０．０１ｄｇ／分〜約１０００ｄｇ／分、または約０．０１ｄｇ／分〜約１００ｄｇ／分のメルトフローレート（ＭＦＲ）（ASTM D-1238により測定される）を有しうる。
【００５７】
１つもしくはそれ以上の態様では、重合体はポリプロピレンホモ重合体を包含する。断
らない限り、用語「ポリプロピレンホモ重合体」はプロピレンホモ重合体または優勢的なプロピレンとある量の共単量体から構成される重合体をさし、ここで共単量体の量はプロピレン重合体の結晶性質を有意に変化させるには不充分なものである。
【００５８】
１つもしくはそれ以上の態様では、重合体はプロピレンベースランダム共重合体を包含する。断らない限り、用語「プロピレンベースランダム重合体」は優勢的なプロピレンとある量の少なくとも１種の共単量体から構成される共重合体をさし、ここで重合体は重合体の合計重量に関して例えば少なくとも約０．５重量％、または少なくとも約０．８重量％、または少なくとも約２重量％、または約０．５重量％〜約２０．０重量％、または約０．６重量％〜約１０．０重量％の共単量体を包含する。共単量体はＣ２〜Ｃ１０アルケン類から選択されうる。例えば、共単量体はエチレン、プロピレン、１−ブテン、１−ペンテン、１−ヘキセン、１−ヘプテン、１−オクテン、１−ノネン、１−デセン、４−メチル−１−ペンテンおよびそれらの組み合わせから選択されうる。１つの具体的な態様では、共単量体はエチレンを包含する。さらに、用語「ランダム共重合体」は連鎖中の特定部位において特定単量体単位を見出す確率が隣接単位の性質に依存しないような高分子から製造される共重合体をさす。
【００５９】
プロピレンベースランダム共重合体は例えば少なくとも約２ｄｇ.／１０分、または約５ｄｇ.／１０分〜約３０ｄｇ.／１０分または約１０ｄｇ.／１０分〜約２０ｄｇ.／１０分のメルトフローレートを示しうる。
【００６０】
生成物用途
重合体およびそれらの配合物は当業者に既知である用途、例えば製造操作（例えば、フィルム、シート、パイプおよび繊維の押し出しおよび共押し出し並びにブロー成型、射出成型および回転成型）、において有用である。フィルムは、食品接触および非食品接触用途において収縮フィルム、粘着フィルム、延伸フィルム、密封フィルム、配向フィルム、スナック包装、重負荷バッグ、雑貨ザック、焼かれそして冷凍された食品包装、医学用包装、工業用ライナー、および膜として有用な押し出しもしくは共押し出しによりまたは積層により製造されるブローされ、配向されまたは流し込まれたフィルムを包含する。繊維はザック、バッグ、ロープ、撚糸、カーペット裏打ち、カーペット糸、フィルター、おむつ布、医学用衣服およびジオテキスタイルにおける使用のためのスリット−フィルム、モノフィラメント、溶融紡糸、溶液紡糸および溶融ブロー繊維操作を例えば包含する。押し出し製品は医学用チューブ、ワイヤーおよびケーブルコーティング、シート、（側面およびプラスチック波状厚紙を包含する）熱成形シート、ジオメンブランおよびポンドライナーを例えば包含する。成型製品は瓶、タンク、大型中空製品、硬質食品容器および玩具の形状の単一および複数層構造体を例えば包含する。
【００６１】
１つもしくはそれ以上の態様では、重合体配合物はフィルムを製造するために使用される。
【実施例】
【００６２】
共押し出しブロー成形フィルムライン上で、２．５のブローアップ比を用いて、２ミルのフィルムを製造した。フィルムは以下の組成を有していた：フィルム１は重合体Ａから、フィルム２はＡ／Ｂ／Ａ構造（１２／８０／８重量％）から、フィルム３は５重量％のハイパー核生成剤を含むＡ／Ｂ／Ａ構造（１２／８０／８重量％）から製造された。重合体Ａは市販のメタロセン−ベースポリエチレン（密度＝０．９２７ｇ／ｃｃ、ＭＩ２＝０．９ｄｇ／分）であり、重合体Ｂは８５重量％の重合体Ａおよび１５重量％のメタロセン−ベースポリプロピレンランダム共重合体（ＭＦＲ＝１２ｄｇ／分、Ｔｍ＝１２０℃）の配合物でありそしてハイパー核生成剤はＨＬ３−４のハイパー核生成されたマスターバッチであった。
【００６３】
プロピレンベース重合体およびエチレンベース重合体をポリエチレン適合性核生成剤の存在下で配合する時には処理圧力およびモーターアンペアが低下したことが観察された。以下の表１を参照のこと。
【００６４】
【表１】
2013510196.tif 000002
【００６５】
フィルムの製造中に、最初の溶融物は全ての場合に透明であり、核生成しない配合物は他の２種の配合物よりわずかに多いヘイズを有することが注目された。フィルムが固化する時にはこの差異はさらに増大した（例えば、核生成しない配合物における光学的性質は肉眼では識別できなかった）。しかしながら、ポリエチレン適合性核生成剤を用いて配合物を核生成することにより、はるかに透明なフィルムが製造されたことは明らかである。予期せぬことに、核生成された配合物の透明度の間の差異は１００％重合体Ａと比べた時に容易に視覚的に区別できなかった。
【００６６】
視覚的観察は光学的性質試験により定量化され、それらの結果は表２に示される。プロピレンベース重合体がエチレンベース重合体に加えられて重合体配合物を製造する時には（すなわち、フィルム２）、ヘイズは倍増しそして透明度は３％に低下した。しかしながら、配合物を核生成することにより、ヘイズは試験誤差内で未希釈の重合体Ａに匹敵しそして透明度は９５．９％から９８．２％に増加し、それは未希釈の重合体Ａよりわずかに０．６％低い。ＰＥ／ＰＰ配合物を核生成することにより、配合物の光学的欠点は除かれた。
【００６７】
【表２】
2013510196.tif 000003
【００６８】
前記は本発明の態様に向けられているが、本発明の他のそして別の態様もその基本的範囲から逸脱せずに案出することができそしてその範囲は以下の請求項により決められる。
【国際調査報告】
2013510196.tif 000004
2013510196.tif 000005